ПОЛИПРОПИЛЕНОВЫЙ КОМПОЗИТ

1. Композиция, армированная волокнами, состоящая из:
4
8
(a) рандом-сополимера полипропилена, содержащего этилен и/или C-C α-олефин (PP-RACO),
(b) волокон (F) и
(c) полярного модифицированного полипропилена в качестве усилителя адгезии (АР),
(d) необязательно маточной смеси и
(e) необязательно одной или более добавки,
где
4
8
2
(i) рандом-сополимер полипропилена, содержащий этилен и/или C-C α-олефин (PP-RACO), имеет скорость течения расплава MFR (230°C), измеренную согласно ISO 1133, по меньшей мере 5 г/10 мин,
(ii) волокна (F) выбирают из группы, состоящей из стекловолокон, металлических волокон, минеральных волокон, керамических волокон и графитовых волокон,
(iii) конечный полимер состоит из армирующей композиции, образующей непрерывную фазу, представляющую матрицу из композиции, армированной волокнами.
4
8
2. Композиция, армированная волокнами по п. 1, где рандом-сополимер полипропилена (PP-RACO) содержит от 1,0 до 5,0 мас.% этилена и/или C-C α-олефина.
3. Композиция, армированная волокнами, по п. 1 или 2, где рандом-сополимер полипропилена (PP-RACO) имеет содержание фракции, растворимой в холодном ксилоле (XCS), измеренное согласно ISO 6427 (23°C), не более чем 20 мас.%.
4. Композиция, армированная волокнами, по п. 1 или 2, где рандом-сополимер полипропилена (PP-RACO) имеет мономодальное, бимодальное или мультимодальное молекулярно-массовое или сомономерное распределение.
2
5. Композиция, армированная волокнами, по п. 1 или 2, где общая скорость течения расплава MFR (230°C), измеренная согласно ISO 1133, составляет по меньшей мере 4 г/10 мин.
6. Композиция, армированная волокнами, по п. 1 или 2, где общий модуль упругости при растяжении составляет по меньшей мере 5000 МПа.
7. Композиция, армированная волокнами, по п. 1 или 2, где волокна (F) представляют стекловолокно.
8. Композиция, армированная волокнами, по п. 1 или 2, где композиция содержит:
4
8
(a) от 30 до 75 мас.% рандом-сополимера полипропилена, содержащего этилен и/или C-C α-олефин (PP-RACO),
(b) от 20 до 45 мас.% волокон (F) и
(c) от 0,5 до 5,0 мас.% полярного модифицированного полипропилена в качестве усилителя адгезии (AP) от общей массы композиции, армированной волокнами.
9. Изделие для автомобильной промышленности, содержащее композицию, армированную волокнами, по любому из предшествующих пунктов.
10. Вспененное изделие, содержащее композицию, армированную волокнами, по одному из пп. 1-8.
11. Способ получения композиции, армированной волокнами, по любому из пп.1-8, включающий стадии добавления:
(a) рандом-сополимера полипропилена (PP-RACO),
(b) волокон (F) и
(c) полярного модифицированного полипропилена в качестве усилителя адгезии (AP)
в экструдер и их экструдирование с получением указанной композиции, армированной волокнами.